(57)【要約】【課題】  イソプロピルクロライドを、収率よくで且つ長時間安定に製造する方法を提供する。【解決手段】  ２５０〜８００℃の温度で、０．１〜１０時間水熱処理された酸化アルミニウムからなることを特徴とするイソプロピルクロライド合成用触媒。周期律表IIIＡ族から選ばれる１種以上の元素を、酸化物として０．０５〜５重量％の範囲で含むことを特徴とする酸化アルミニウムからなるイソプロピルクロライド合成用触媒。プロピレンと塩化水素と前記イソプロピルクロライド合成用触媒とを接触させることを特徴とするイソプロピルクロライド合成方法。【選択図】  なし【特許請求の範囲】
【請求項１】
２５０〜８００℃の温度で、０．１〜１０時間水熱処理された酸化アルミニウムからなることを特徴とするイソプロピルクロライド合成用触媒。
【請求項２】
前記水熱処理の後、周期律表IIIＡ族から選ばれる１種以上の元素を、酸化物として０．
０５〜５重量％の範囲で担持したことを特徴とする請求項１に記載のイソプロピルクロライド合成用触媒。
【請求項３】
周期律表IIIＡ族から選ばれる１種以上の元素を、酸化物として０．０５〜５重量％の範
囲で含むことを特徴とする酸化アルミニウムからなるイソプロピルクロライド合成用触媒。
【請求項４】
２５０〜８００℃の温度で、０．１〜１０時間水熱処理されたことを特徴とする請求項３に記載のイソプロピルクロライド合成用触媒。
【請求項５】
前記周期律表IIIＡ族から選ばれる元素が、ランタノイド族から選ばれる１種以上の元素
であることを特徴とする請求項１〜４のいずれかに記載のイソプロピルクロライド合成用触媒。
【請求項６】
プロピレンと塩化水素と前記イソプロピルクロライド合成用触媒とを接触させることを特徴とするイソプロピルクロライド合成方法。
【請求項７】
反応圧力が１〜３気圧（絶対圧）、反応温度が５０〜２４０℃の範囲で接触させることを特徴とする請求項６に記載のイソプロピルクロライド合成方法。
【請求項８】
前記プロピレンのモル数（ＭP）と塩化水素のモル数（ＭHCl）とのモル比（ＭP）／（ＭHCl）が１〜１．５、空塔速度（ＳＶ）が１００〜１２００／ｈｒの範囲にあることを特徴とする請求項６または７に記載のイソプロピルクロライド合成方法。
【発明の詳細な説明】
【技術分野】
【０００１】
本発明は、溶媒、医・農薬の原料、船底塗料として有用なイソプロピルクロライドを、収率よくで且つ長時間安定に製造する方法および該方法で使用される触媒に関する。
【背景技術】
【０００２】
従来、イソプロピルクロライドの合成方法としては、（１）イソプロピルアルコールと塩酸を反応させる方法(英国特許第1042705号、特許文献１)及び（２）プロピレンと塩化
水素を反応させる方法（ケミカル・エンジニアリング・プログレス、第４８巻、No.11，564-569ページ,(1952)、非特許文献１、および特開昭５０−１３０７０２号公報（特許文
献２）、特公昭６４−３８５３号公報（特許文献３））等がある。
）等がある。
【特許文献１】英国特許第1042705号
【非特許文献１】ケミカル・エンジニアリング・プログレス、第４８巻、ＮＯ.１１，５６４〜５６９ページ、（1952）
【特許文献２】特開昭５０−１３０７０２号公報
【特許文献３】特公昭６４−３８５３号公報
【発明の開示】
【発明が解決しようとする課題】
【０００３】
しかしながら、前者（１）の方法は、イソプロピルアルコールがプロピレンと比べて高価であることと、酸化ケイ素(SiO2)に酸化アルミニウム(Al2O3)を含有させた触媒を用い
るために反応率が低いという欠点のため、工業的には採用し難い。
【０００４】
後者（２）の方法は、プロピレンと塩化水素とを酸化アルミニウム触媒の存在下に気相で接触させるが、反応温度が１００℃を越えると、触媒が橙色から黒色に変わる沈着物で覆われるにいたり、触媒が急速に失活することが記載されており、このため、特許文献２では、高められた圧力（約３〜８気圧）と温度（約５０〜２００℃）で反応させることが提唱されている。
【０００５】
しかしながら、この方法でも、プロピレンの重合反応が併発し、生成したプロピレンの重合物（オリゴマー等）が触媒上に沈着し、触媒を急速に失活させ、かつ選択性を低下させる問題があった。
【０００６】
このように失活したアルミナ触媒は、その都度反応塔から抜き出し、新たな触媒を再充填しなければならず、この間の生産停止とも相俟って、生産の連続性と経済性を大きく損なう原因となっていた。
【０００７】
また、一般に安価に得られる塩化水素の圧力はせいぜい３．５気圧であるため、この方法では原料の塩化水素の昇圧とプロピレンの加圧が必要となり、前記問題点と併せて、工業的に有効な方法とは言えない。
【０００８】
以上のような情況のもと、イソプロピルクロライドを高収率で且つ長時間安定に合成するためのイソプロピルクロライド合成用触媒および該触媒を用いたイソプロピルクロライド合成方法を提供することを求められている。
【課題を解決するための手段】
【０００９】
本発明者らは、上記問題点に鑑み鋭意検討した結果、水熱処理された酸化アルミニウムを使用するか、あるいは周期律表IIIＡ族から選ばれる１種以上の元素の酸化物を酸化ア
ルミニウムに担持することにより前記重合物の生成が抑制できるとともにイソプロピルクロライドへの選択性が向上することを見出して本発明を完成するに至った。
【００１０】
すなわち本発明に係るイソプロピルクロライド合成用触媒の態様は、以下の通りである。
（１）２５０〜８００℃の温度で、０．１〜１０時間水熱処理された酸化アルミニウムからなることを特徴とするイソプロピルクロライド合成用触媒。
（２）前記水熱処理の後、周期律表IIIＡ族から選ばれる１種以上の元素を、酸化物とし
て０．０５〜５重量％の範囲で担持した（１）のイソプロピルクロライド合成用触媒。
（３）周期律表IIIＡ族から選ばれる１種以上の元素を、酸化物として０．０５〜５重量
％の範囲で含むことを特徴とする酸化アルミニウムからなるイソプロピルクロライド合成用触媒。
（４）２５０〜８００℃の温度で、０．１〜１０時間水熱処理されたことを特徴とする（３）のイソプロピルクロライド合成用触媒。
（５）前記周期律表IIIＡ族から選ばれる元素が、ランタノイド族から選ばれる１種以上
の元素である（１）〜（４）のイソプロピルクロライド合成用触媒。
（６）プロピレンと塩化水素と前記イソプロピルクロライド合成用触媒とを接触させることを特徴とするイソプロピルクロライド合成方法。
（７）反応圧力が１〜３気圧（絶対圧）、反応温度が５０〜２４０℃の範囲で接触させる（６）のイソプロピルクロライド合成方法。
（８）前記プロピレンのモル数（ＭP）と塩化水素のモル数（ＭHCl）とのモル比（ＭP）
／（ＭHCl）が１〜１．５、空塔速度（ＳＶ）が１００〜１２００／ｈｒの範囲にある（
６）または（７）のイソプロピルクロライド合成方法。
【発明の効果】
【００１１】
本発明によれば、プロピレン重合物の生成を抑制することができ、このため、活性および選択性に優れ、さらに、長期に使用可能なイソプロピルクロライド合成用触媒および該触媒を用いたイソプロピルクロライド合成方法を提供することができる。
【発明を実施するための最良の形態】
【００１２】
以下、本発明を実施するための最良の形態について説明する。
イソプロピルクロライド合成用触媒
本発明に係るイソプロピルクロライド合成用触媒の形状は、粉状であってもよいが、通常所望の形状に成形されたものが望ましく、ペレット状、錠剤状、ビード状のいずれもが使用できる。これらの中でもビード状の触媒が好ましい。ペレット状の触媒は、反応塔への触媒充填時や使用時にペレットの両端が粉化しやすく、圧力損失を高める原因となることがあり、錠剤状の触媒では成形コストが高くなるなどの欠点がある。
【００１３】
ビード状触媒の平均粒径は、０．５〜７ｍｍ、さらには２〜５ｍｍの範囲にあることが好ましい。
ビード状触媒の平均粒径が前記範囲にあると、反応塔の圧力損失を軽減できるほか、充填密度を高めることができ、イソプロピルクロライドの収率を高めることができる。また、反応塔への触媒の充填や抜き出しの操作も、容易である。
【００１４】
ビード状触媒の平均粒径が前記範囲下限未満の場合は、触媒の充填密度が高くなるために、加えて粒子の強度が低下するために粉化しやすく、反応塔の圧力損失が過大となることがある。ビード状触媒の平均粒径が前記範囲上限を超えると、反応塔に充填した触媒間の空隙が大きくなり、触媒と原料の接触効率が低下して反応率が下がることがある。
【００１５】
本発明に用いる酸化アルミニウムとしては従来公知のアルミナを用いることができる。例えば、サンビードＡ（触媒化成工業（株）製、3mm径のビード）等を好適に採用するこ
とができる。
【００１６】
このような本発明に係るイソプロピルクロライド合成用触媒には、以下の態様がある。
1)第１のイソプロピルクロライド合成用触媒
本発明に係る第１のイソプロピルクロライド合成用触媒は、２５０〜８００℃の温度で、０．１〜１０時間水熱処理された酸化アルミニウムからなることを特徴としている。
【００１７】
水熱処理は、通常、２５０〜８００℃、好ましくは４００〜６５０℃の温度で行われる。水熱処理温度が低い場合は、重合物の生成を抑制する効果が不十分となり、また高くとも反応率が低下することがある。
【００１８】
また、水熱処理時間は、通常０．１〜１０時間、さらには２〜６時間が好ましい。処理時間が短い場合は、水熱処理効果が不充分となることがあり、重合物の生成を抑制する効果が不充分であったり、抑制効果が安定的に再現しない場合がある。また処理時間が長すぎても、重合物の生成を抑制する効果がさらに向上することもなく、触媒の製造効率が低下することがある。
【００１９】
水熱処理する方法としては、例えば、円筒状の加熱処理容器にアルミナを充填し、所定の温度に維持しながら、一方から水または水蒸気を供給する方法がある。このとき、加熱処理容器は横向きであっても、縦向きであってもよく、さらに加熱処理容器を回転させながら処理してもよい。
【００２０】
水熱処理の程度は、処理の温度、時間、供給する水または水蒸気の量とその接触効率によって種々の組み合わせが可能である。
水熱処理を終了するまでに供給する水または水蒸気の量は、水熱処理温度によっても異なるが、充填したアルミナの重量の概ね０．０１〜０．５倍、さらには０．１〜０．４倍が好ましい。
【００２１】
供給する水または水蒸気の量が少ない場合は、水熱処理効果が不十分となり重合物の生成を抑制する効果が不充分となり、多すぎても水熱処理が過度に進み、反応率が低下することがある。
【００２２】
このような水熱処理されたアルミナには、周期律表IIIＡ族から選ばれる１種以上の元
素が、酸化物として０．０５〜５重量％、さらには０．１〜３重量％の範囲で含まれていることが好ましい。
【００２３】
周期律表IIIＡ族から選ばれる１種以上の元素としては、スカンジウム、イットリウム
、ランタノイド元素、アクチノイド元素が挙げられる。
酸化物としてはＳc2Ｏ3、Ｙ2Ｏ3の他Ｌa2Ｏ3、ＣeＯ2、Ｐr2Ｏ3、Ｎd2Ｏ3等の希土類酸化物、Ａc2Ｏ3、Ｔh2Ｏ3、Ｐa2Ｏ3等のアクチノイド属元素の酸化物が挙げられる。なか
でも、ランタノイド元素は、安価の入手でき、反応率を増大させながら、重合物の生成を抑制できるので、好適に用いることができる。
【００２４】
このような、周期律表IIIＡ族から選ばれる１種以上の元素を、酸化物として０．０５
〜５重量％、さらには０．１〜３重量％の範囲で含むことが好ましい。前記IIIA族元素の酸化物含有量が少ないと、重合物の生成を抑制する効果が不充分となり、多すぎても反応率の低下が生じることがある。
【００２５】
前記酸化物の担持方法は、アルミナに酸化物が前記範囲となるように担持できれば特に制限はなく、従来公知の方法を採用することができる。
例えば、前記ペレット状、錠剤状、ビード状のアルミナに、周期律表IIIＡ族から選ば
れる１種以上の元素を含む塩の水溶液を吸収させ、乾燥し、ついで、塩が分解して酸化物となるのに充分な温度で加熱することによって担持することができる。
【００２６】
吸収させる塩水溶液の量は、アルミナの細孔容積と同程度かそれ以下が好ましい。また、塩水溶液の濃度は、最終的に得られるイソプロピルクロライド合成用触媒中の周期律表IIIＡ族から選ばれる１種以上の元素からなる酸化物の含有量が０．０５〜５重量％とな
るように調整して用いる。塩水溶液を吸収させた後、６０〜１２０℃で１〜５時間乾燥し、ついで３００〜８００℃、さらには４００〜６００℃で焼成することが望ましい。
【００２７】
なお、必要に応じて、乾燥および／または焼成した後、追加の塩水溶液を吸収させ、ついで、乾燥、焼成することもできる。（以下、本方法を含浸法ということがある。）
また、別の前記酸化物の担持方法は、ペレット状、錠剤状、ビード状のアルミナの分散液に前記と同様の塩水溶液を加え、必要に応じて酸またはアルカリを加えて分散液のｐＨを調整し、さらに必要に応じて加温し、暫く静置または撹拌する。この時の分散液のｐＨは元素の種類によっても異なるが、４〜８、さらには、４．５〜７の範囲にあることが望ましい。なお、分散液のｐＨが小さい場合、はアルミナが溶解することがあり、分散液のｐＨが大きい場合、水酸化物の沈殿が生成することがあり、この場合、重合物の生成を抑制する効果が低下することがある。
【００２８】
塩水溶液の濃度および量は特に制限はないが、最終的に得られるイソプロピルクロライド合成用触媒中の周期律表IIIＡ族から選ばれる１種以上の元素の酸化物の含有量が０．
０５〜５重量％となるように濃度を調整すればよい。ついで、アルミナを濾過分離し、必要に応じて洗浄し、前記含浸法と同様に乾燥し、ついで焼成することによって酸化物を担持することができる。なお、本方法（以下、イオン交換法ということがある）においても、乾燥および／または焼成した後、再び分散液とし、分散液に塩水溶液を添加し、暫く静置または撹拌した後、乾燥および／または焼成を繰り返し行うことができる。
【００２９】
周期律表IIIＡ族から選ばれる１種以上の元素は、通常、酸化物、場合によって金属や
イオンとして、触媒中に存在し、上記酸化アルミニウムを担体として担持されている。
なお、水熱処理された酸化アルミニウム自体が高い触媒能を有する。また、周期律表IIIA族の元素が酸化物・金属等として担持されていると、触媒の活性成分として作用するので、重合物の生成効率を高めることが可能となる上、触媒の使用量を減らす効果もある。
【００３０】
2)第２のイソプロピルクロライド合成用触媒
本発明に係るイソプロピルクロライド合成用触媒の別態様は、周期律表IIIＡ族から選
ばれる１種以上の元素を、酸化物として０．０５〜５重量％の範囲で含む酸化アルミニウムからなることを特徴としている。
【００３１】
周期律表IIIＡ族から選ばれる１種以上の元素の酸化物としては前記と同様である。
周期律表IIIＡ族から選ばれる１種以上の元素を、酸化物として０．０５〜５重量％、
さらには０．１〜３重量％の範囲で含むことが好ましい。
【００３２】
前記酸化物の含有量が少ないと、重合物の生成を抑制する効果が不充分となり、多くとも反応率の低下が生じることがある。
このような第２のイソプロピルクロライド合成用触媒の製造方法は、前記第１のイソプロピルクロライド合成用触媒の調製において、水熱処理したペレット状、錠剤状、ビード
状のアルミナの代わりに水熱処理を施してないアルミナに前記前素の塩を担持する以外は同様にして製造することができる。
【００３３】
さらに、得られた第２のイソプロピルクロライド合成用触媒は、２５０〜８００℃、さらには４００〜６５０℃の温度で、０．１〜１０時間、さらには２〜６時間水熱処理されていることが好ましい。水熱処理温度が低い場合、重合物の生成を抑制する効果が不十分となり、高くとも反応率が低下する。
【００３４】
また、水熱処理時間が短い場合は、水熱処理効果が不充分となることがあり、このため重合物の生成を抑制する効果が不充分であったり、抑制効果が安定的に再現しない場合がある。水熱処理時間が長くとも重合物の生成を抑制する効果がさらに向上することもなく、触媒の製造効率が低下する。
【００３５】
水熱処理を終了するまでに供給する水または水蒸気の量は、前記第１の触媒と同様に、水熱処理温度によっても異なるが、充填したアルミナの重量の概ね０．０１〜０．５倍、さらには０．１〜０．４倍が好ましい。
【００３６】
イソプロピルクロライド合成方法
本発明に係るイソプロピルクロライド合成方法は、プロピレンと塩化水素と前記イソプロピルクロライド合成用触媒とを接触させることを特徴としている。合成条件は、次の範囲にあることが好ましい。
イ）反応温度                      50〜240℃、好ましくは80〜180℃
ロ）反応圧力（絶対圧）            １〜３気圧、好ましくは１〜2.5気圧
イ)、ロ)の条件を満足することで、プロピレンの重合体を生成することなく、イソプロピルクロライドを効率的に合成することができる。
【００３７】
反応温度が低すぎると、反応管内で生成したイソプロピルクロライドが触媒層で凝縮するために触媒表面が湿潤して反応効率が低下することがある。また、反応温度が高すぎるとかえってプロピレンの重合が進行することがある。
【００３８】
反応圧力が低いと、生成したイソプロピルクロライドの回収率が低下するので好ましくない。また、反応圧力を上記範囲を越えて高くすることは、通常の塩酸蒸留等により容易に得られる無水塩化水素の圧力はせいぜい２.５気圧であることから、この塩化水素の圧
力を高めるプロセスが必要となる。なお、本発明に係る前記触媒を用いると、重合物の生成が抑制できることからこのような昇圧を必要としない。
【００３９】
また、より好適には反応条件として以下を満足することが望ましい。
ハ）プロピレン／塩化水素のモル比(MP/MHCl)  １〜1.5、好ましくは１〜1.1
ニ）空塔速度ＳＶ（１／ｈｒ）          100〜1200、好ましくは200〜1100
プロピレンと塩化水素のモル比は、当量比以上あればよいが、反応圧力の維持、生成したイソプロピルクロライドの回収率の向上、反応への塩化水素の利用率の向上、および残存塩化水素による装置腐食の防止等の観点から、僅かにプロピレン過剰の方が好ましい。
【００４０】
プロピレンと塩化水素の混合原料の供給速度である空塔速度（ＳＶ）は、前述の反応温度および反応圧力を維持できれば特に限定されるものではないが、前記した範囲であれば、安定した合成反応を行うことが可能である。
【００４１】
イソプロピルクロライドの合成反応は、前述の触媒を反応管に充填し、予めプロピレンと塩化水素とを所定のモル比に混合した原料を気相で接触させ、反応温度、反応圧力およびＳＶを前期範囲で一定に保ちながら行う。
【００４２】
本反応は発熱反応であるため、例えば、反応管にジャケットを付け、これに冷却水を通じて冷却しながら反応温度を一定に制御しながら反応させることが望ましい。
本発明によれば、イソプロピルクロライド合成時にプロピレンの重合反応が発生することがなく、このため、触媒を長期間安定に使用できる。このため、連続生産も可能であるとともに、不純物も少ないイソプロピルクロライドを安定的に合成できる。
［実施例］
以下、実施例により本発明をさらに具体的に説明するが、本発明はこれらの実施例に限定されるものではない。
【００４３】
［実施例１］
イソプロピルクロライド合成用触媒(1)の調製
ビード状アルミナ（触媒化成工業（株）製：サンビードＡ、３ｍｍ径、細孔容積：０．５４ｍｌ／ｇ、比表面積：３４１ｍ2／ｇ）５００ｇに２７０ｇの水を吸収させ、内容積
１リットル（１０ｃｍ×１０ｃｍ×１０ｃｍ）のステンレス製容器に高さ約８ｃｍまで充填し、磁性の蓋で上部を半開きの状態で覆い、５５０℃に保持した電気炉で３時間水熱処理してイソプロピルクロライド合成用触媒(1)を調製した。
【００４４】
得られたイソプロピルクロライド合成用触媒(1)の比表面積、細孔容積、平均細孔径お
よびアルミナ以外の成分の含有量を表１に示した。
また、以下の方法で寿命試験を行い、結果を表１に示した。
標準寿命試験
得られたイソプロピルクロライド合成用触媒(1)３６０ｇを、内径２５ｍｍ、高さ１００
０ｍｍのジャケット付き筒型反応管に充填し、ジャケットに冷水を通じて冷却しながらプロピレンと塩化水素のモル比が１：１の混合ガスを、ＳＶ＝４００／ｈｒで供給し、反応圧力を２気圧、反応温度を１６０〜１８０℃になるように制御して、反応を行い、以下の基準で評価した。
【００４５】
触媒寿命は、反応後の出口ガスを苛性ソーダ溶液に吸収させ、塩素イオン量を滴定法で求め、反応に供した塩化水素の反応率が８０％まで低下した時間とした。
また、反応率が８０％になった時の選択性は９９％であった。このときの選択性は、ガスクロマトグラフィー法でイソプロピルクロライドを定量し、反応に供したプロピレンのうち、イソプロピルクロライドになったプロピレンの割合とした。
加速寿命試験
イソプロピルクロライド合成用触媒(1)７０ｇを、内径２０ｍｍ、高さ３００ｍｍのジ
ャケット付き筒型反応管に充填し、ジャケットに冷水を通じて冷却しながらプロピレンと塩化水素のモル比が１：１の混合ガスを、ＳＶ＝１，０００／ｈｒで供給し、反応圧力を２気圧、反応温度を１８０〜２００℃になるように制御して反応をおこない、標準寿命試験と同様の基準で評価し、結果を表１に示した。
【００４６】
[実施例２]
イソプロピルクロライド合成用触媒(2)の調製
実施例１と同様に、ビード状アルミナを３時間水熱処理して得たイソプロピルクロライド合成用触媒(1)５００ｇに、粗塩化希土（和光純薬工業（株）製：希土酸化物(RE2O3)含有量：４６重量％、希土類の種類として、セリウム(Ce),ランタン(La)、プラセオジウム(Pr)及びネオジムム(Nd)を混合して含有）を溶解して得た希土酸化物(RE2O3)としての濃度０．２０重量％の水溶液２７０ｇを吸収させ、１１０℃で１２時間乾燥し、ついで、５５０℃で３時間焼成してイソプロピルクロライド合成用触媒(2)を調製した。
【００４７】
得られたイソプロピルクロライド合成用触媒(2)の比表面積、細孔容積、平均細孔径お
よびアルミナ以外の成分の含有量を表１に示した。
標準寿命試験
実施例１において、イソプロピルクロライド合成用触媒(2)を用いた以外は同様にして
、標準寿命試験を行い、結果を表１に示した。
加速寿命試験
実施例１において、イソプロピルクロライド合成用触媒(2)を用いた以外は同様にして
、加速寿命試験を行い、結果を表１に示した。
【００４８】
[実施例３]
イソプロピルクロライド合成用触媒(3)の調製
実施例２において、希土酸化物(RE2O3)としての濃度１．４６重量％の水溶液２７０ｇ
を吸収させた以外は同様にしてイソプロピルクロライド合成用触媒(3)を調製した。得ら
れたイソプロピルクロライド合成用触媒(3)の比表面積、細孔容積、平均細孔径およびア
ルミナ以外の成分の含有量を表１に示した。
標準寿命試験
実施例１において、イソプロピルクロライド合成用触媒(3)を用いた以外は同様にして
、標準寿命試験を行い、結果を表１に示した。
加速寿命試験
実施例１において、イソプロピルクロライド合成用触媒(3)を用いた以外は同様にして
、加速寿命試験を行い、結果を表１に示した。
【００４９】
[実施例４]
イソプロピルクロライド合成用触媒(4)の調製
実施例２において、希土酸化物(RE2O3)としての濃度５．２４重量％の水溶液２７０ｇ
を吸収させた以外は同様にしてイソプロピルクロライド合成用触媒(4)を調製した。得ら
れたイソプロピルクロライド合成用触媒(4)の比表面積、細孔容積、平均細孔径およびア
ルミナ以外の成分の含有量を表１に示した。
標準寿命試験
実施例１において、イソプロピルクロライド合成用触媒(4)を用いた以外は同様にして
、標準寿命試験を行い、結果を表１に示した。
加速寿命試験
実施例１において、イソプロピルクロライド合成用触媒(4)を用いた以外は同様にして
、加速寿命試験を行い、結果を表１に示した。
【００５０】
[実施例５]
イソプロピルクロライド合成用触媒(5)の調製
ビード状アルミナ（触媒化成工業（株）製：サンビードＡ、３ｍｍ径、細孔容積：０．５４ｍｌ／ｇ、比表面積：３４１ｍ2／ｇ）２５０ｇを充填した金網を、ランタン酸化物(La2O3)としての濃度０．１０重量％、ｐＨ５．３、温度９０℃に調整した硝酸ランタン水溶液２５００ｇ中に懸濁し、アルミナに１時間吸収させた。
【００５１】
ついで、金網を取り出し、アルミナ粒子を濾過し、アルミナ粒子の５０重量倍の脱イオン水で洗浄した後、１１０℃で１２時間乾燥し、ついで、空気中５５０℃で３時間焼成してイソプロピルクロライド合成用触媒(5)を調製した。得られたイソプロピルクロライド
合成用触媒(5)の比表面積、細孔容積、平均細孔径およびアルミナ以外の成分の含有量を
表１に示した。
標準寿命試験
実施例１において、イソプロピルクロライド合成用触媒(5)を用いた以外は同様にして
、標準寿命試験を行い、結果を表１に示した。
加速寿命試験
実施例１において、イソプロピルクロライド合成用触媒(5)を用いた以外は同様にして
、加速寿命試験を行い、結果を表１に示した。
【００５２】
[実施例６]
イソプロピルクロライド合成用触媒(6)の調製
実施例５と同様にして硝酸ランタンを吸収させ、洗浄し、１１０℃で１２時間乾燥したアルミナ粒子を得た。ついで、実施例１と同様の方法で水熱処理を行い、イソプロピルクロライド合成用触媒(6)を調製した。得られたイソプロピルクロライド合成用触媒(6)の比表面積、細孔容積、平均細孔径およびアルミナ以外の成分の含有量を表１に示した。
標準寿命試験
実施例１において、イソプロピルクロライド合成用触媒(6)を用いた以外は同様にして
、標準寿命試験を行い、結果を表１に示した。
加速寿命試験
実施例１において、イソプロピルクロライド合成用触媒(6)を用いた以外は同様にして
、加速寿命試験を行い、結果を表１に示した。
【００５３】
[比較例１]
イソプロピルクロライド合成用触媒(R-1)の調製
ビード状アルミナ触媒（触媒化成工業(株)製：サンビードＡ３ｍｍ径）を空気中、５５０℃で３時間焼成してイソプロピルクロライド合成用触媒(R-1)を調製した。得られたイ
ソプロピルクロライド合成用触媒(R-1)の比表面積、細孔容積、平均細孔径およびアルミ
ナ以外の成分の含有量を表１に示した。
標準寿命試験
実施例１において、イソプロピルクロライド合成用触媒(R-1)を用いた以外は同様にし
て、標準寿命試験を行い、結果を表１に示した。
加速寿命試験
実施例１において、イソプロピルクロライド合成用触媒(R-1)を用いた以外は同様にし
て、加速寿命試験を行い、結果を表１に示した。
【００５４】
【表１】
2006346594.tif 000002
【００５５】
なお、いずれも反応率が８０％となった時点での選択性はいずれも99％であった。